(57)【特許請求の範囲】
【請求項１】
少なくとも１種のVIII族非貴金属および少なくとも２種のVIB族金属を含むバルク触媒粒子を含む触媒組成物の製造法において、該方法が、少なくとも１種のVIII族非貴金属成分と少なくとも２種のVIB族金属成分とをプロトン性液体の存在下で配合し、そして反応させることを含み、金属成分の少なくとも１種は、全プロセスの間、少なくとも部分的に固体状態のままであり、該VIII族およびVIB族金属が、酸化物として計算して、該バルク触媒粒子の総重量の５０〜１００重量％を占め、反応中に少なくとも部分的に固体状態である金属成分の溶解度が１８℃で水１００ｍｌ当たり０．０５モル未満であるところの方法。
【請求項２】
金属成分を配合する間、金属成分の少なくとも１種は少なくとも部分的に固体状態にあり、金属成分の少なくとも１種は溶質状態にある、請求項１記載の方法。
【請求項３】
全金属成分が、金属成分を配合する間、少なくとも部分的に固体状態にある、請求項１記載の方法。
【請求項４】
プロトン性液体が水を含む、請求項１〜３のいずれか１項記載の方法。
【請求項５】
VIII族非貴金属がコバルト、ニッケル、鉄またはそれらの混合物を含む、請求項１〜４のいずれか１項記載の方法。
【請求項６】
ニッケルおよびコバルトが、酸化物として計算して、VIII族非貴金属成分の全体の少なくとも５０重量％を占める、請求項５記載の方法。
【請求項７】
VIB族金属が、クロム、モリブデンまたはタングステンの少なくとも２種を含む、請求項１〜６のいずれか１項記載の方法。
【請求項８】
モリブデンおよびタングステンが、三酸化物として計算して、VIB族金属成分の全体の少なくとも５０重量％を占める、請求項７記載の方法。
【請求項９】
金属成分を配合しおよび／または反応させる間、バインダー物質、慣用のハイドロプロセッシング触媒、クラッキング成分またはそれらの混合物の群から選択される物質が添加される、請求項１〜８のいずれか１項記載の方法。
【請求項１０】
バルク触媒粒子が、１以上の下記プロセス工程：
（ｉ）バインダー物質、慣用のハイドロプロセッシング触媒、クラッキング成分またはそれらの混合物の群から選択される物質と複合化する工程、
（ii）スプレー乾燥、（フラッシュ）乾燥、粉砕、混練、スラリー混合、乾式または湿式混合、またはそれらの組み合わせ、
（iii）成形、
（iv）乾燥および／または熱処理、および
（ｖ）硫化
に付される、請求項１〜９のいずれか１項記載の方法。
【請求項１１】
下記工程：
少なくとも１種のVIII族非貴金属成分を少なくとも２種のVIB族金属成分とプロトン性液体の存在下で配合し、そして反応させる工程、ここで、金属成分の少なくとも１種は、全プロセスの間、少なくとも部分的に固体状態のままである、
所望により乾燥および／または洗浄する工程、
上記物質をバインダー物質、クラッキング成分、慣用のハイドロプロセッシング触媒またはそれらの混合物の群から選択される物質と複合化する工程
所望により成形する工程
所望により硫化する工程
を順次含む、請求項１０記載の方法。
【請求項１２】
下記工程：
少なくとも１種のVIII族非貴金属成分を少なくとも２種のVIB族金属とプロトン性液体の存在下で配合し、そして反応させる工程、ここで、金属成分の少なくとも１種は、全プロセスの間、少なくとも部分的に固体状態のままであり、バインダー物質、クラッキング成分、慣用のハイドロプロセッシング触媒またはそれらの混合物の群から選択される物質が反応中に存在する、
所望により乾燥および／または洗浄する工程、
所望により成形する工程
所望により硫化する工程
を順次含む、請求項１０記載の方法。
【請求項１３】
成形工程が行われる、請求項１１または１２記載の方法。
【請求項１４】
少なくとも１種のVIII族非貴金属および少なくとも２種のVIB族金属を含むバルク触媒粒子を含むハイドロプロセッシング触媒組成物において、該金属が酸化物および／または硫化物状態で存在し、VIB族金属とVIII族非貴金属との間のモル比が３：１〜１：３の範囲であり、該VIII族およびVIB族金属が、酸化物として計算して、該バルク触媒粒子の総重量の５０〜１００重量％を占め、ニッケルおよびコバルトが、酸化物として計算して、VIII族非貴金属成分の全体の少なくとも７０重量％を占め、金属成分が酸化物状態で触媒成分中に存在するとき、触媒成分がＸ線回折パターンを有し、該Ｘ線回折パターンは、VIB族金属がモリブデン、タングステンおよび所望によりクロムであるとき、２θ＝５３．６°（±０．７°）に位置するピークの最大値の半分における特徴的全幅が２．５°を超えないところのパターンであり、VIB族金属がモリブデンおよびクロムであるとき、２θ＝６３．５°（±０．６°）に位置するピークの最大値の半分における特徴的全幅が４．０°を超えないところパターンであり、あるいはVIB族金属がタングステンおよびクロムであるとき、２θ＝５３．６°（±０．７°）に位置するピークの最大値の半分における特徴的全幅が４．０°を超えないところのパターンであるところの触媒組成物。
【請求項１５】
VIB族金属がモリブデン、タングステンおよび所望によりクロムであるとき、最大値の半分における特徴的全幅が２．０°を超えず、あるいはVIB族金属がモリブデンおよびクロムまたはタングステンおよびクロムであるときは３．０°を超えない、請求項１４記載の触媒組成物。
【請求項１６】
モリブデンおよびタングステンが、三酸化物として計算して、VIB族貴金属成分の全体の少なくとも５０重量％を占める、請求項１４または１５記載の触媒組成物。
【請求項１７】
少なくとも１種のVIII族非貴金属成分および少なくとも２種のVIB族金属成分を含む硫化物バルク触媒粒子を含み、VIII族非貴金属二硫化物を本質的に含まない、請求項１４〜１６のいずれか１項記載の触媒組成物。
【請求項１８】
VIII族非貴金属が（VIII族非貴金属）ｙＳｘ（ｘ／ｙは０．５〜１．５の範囲である）として存在する、請求項１７記載の触媒組成物。
【請求項１９】
少なくとも１種のVIII族非貴金属および少なくとも２種のVIB族金属を含む硫化物バルク触媒粒子を含み、使用条件下での硫化度は９０％を超えないところの請求項１７または１８記載の触媒組成物。
【請求項２０】
請求項１４〜１９のいずれか１項記載の触媒組成物を炭化水素供給原料のハイドロプロセッシングのために使用する方法。
【発明の詳細な説明】
【技術分野】
【０００１】  本発明は、少なくとも１種のVIII族非貴金属および少なくとも２種のVIB族金属を含むバルク触媒粒子を含む混合金属触媒組成物の製造法、該方法によって得られ得る触媒組成物、および該触媒をハイドロプロセッシング用途における触媒として使用する方法に関する。
【背景技術】
【０００２】  炭化水素原料のハイドロプロセッシングでは、原料が、水素の存在下でハイドロプロセッシングされおよび／または水素クラッキングされる。ハイドロプロセッシングは、炭化水素原料を高められた温度および高められた圧力で水素と反応させる全てのプロセス、例えば、水素化、水素脱硫、水素脱窒、水素脱金属、水素化芳香族低減、水素異性化、水素脱蝋、水素クラッキング、および温和な圧力条件下での水素クラッキング（通常、マイルド水素クラッキングと言う）を包含する。【０００３】  一般に、ハイドロプロセッシング触媒は、担体と、その上に付着したVIB族金属成分およびVIII族非貴金属成分とで構成される。一般に、そのような触媒は、担体に、かかる金属の化合物の水性溶液を含浸させ、次いで１以上の乾燥および焼成工程を行うことにより製造される。そのような触媒製造プロセスは、例えば、米国特許第２，８７３，２５７号および欧州特許第０４６９６７５に記載されている。【０００４】  上記触媒の製造のための別の技術は、米国特許第４，１１３，６０５号に記載されている。ここでは、例えば炭酸ニッケルを例えばＭｏＯ3と反応させて結晶性モリブデン酸ニッケルを形成し、これを次いで、アルミナと混合し、押し出す。【０００５】  同様の方法が、ドイツ特許第３０２９２６６に開示されている。ここでは、炭酸ニッケルをＷＯ3と混合し、得られた組成物を、例えば硝酸ニッケルおよびタングステン酸アンモニウムを含浸させたアルミナと混合させる。【０００６】  担体自体は触媒活性を全くまたはほとんど有しないので、ハイドロプロセッシングにおける上記担体含有触媒の活性はやや中庸である。したがって、本発明の目的は、担体なしで適用され得る触媒を提供することである。そのような担体なしの触媒を一般にバルク触媒という。【０００７】  バルク触媒の製造は、例えば英国特許８３６，９３６および欧州特許００１４２１８から公知である。例えば欧州特許００１４２１８の触媒は、炭酸カリウム、二クロム酸カリウム、酸化バナジウム、酸化鉄、ポルトランドセメント、メチルセルロースおよびグラファイトの水性スラリーをスプレー乾燥することにより製造される。【０００８】  なお、上記触媒は全て、１種のVIII族非貴金属および１種のVIB族金属を含む。そのような触媒は、ハイドロプロセッシングにおいて中程度の活性しか示さない。従って、本発明の目的は、高められた触媒活性を有する触媒を提供することである。【０００９】  さらに最近の開発は、１種のVIII族非貴金属および２種のVIB族金属を含む触媒の利用である。【００１０】  そのような触媒は、例えばＪＰ０９０００９２９、米国特許第４，５９６，７８５号、米国特許第４，８２０，６７７号、米国特許第３，６７８，１２４号、米国特許第４，１５３，５７８号および非先公開国際特許出願ＷＯ９９０３５７８に開示されている。【００１１】  ＪＰ０９０００９２９の触媒は担体含有触媒であり、VIII族非貴金属としてのコバルトまたはニッケルおよびVIB族金属としてのモリブデンおよびタングステンを無機担体に含浸させることにより製造される。【００１２】米国特許第４，５９６，７８５の触媒は、少なくとも１種のVIII族非貴金属および少なくとも１種のVIB族金属を含む。米国特許第４，８２０，６７７号の触媒は、VIII族非貴金属としての鉄およびVIB族金属としてのモリブデン、タングステンまたはそれらの混合物から選択される金属、ならびにエチレンジアミンなどの多価リガンドを含むアモルファス硫化物である。どちらの文献も、触媒は、硫化物の存在下で１種のVIII族非貴金属および２種のVIB族金属の水溶性源を共沈させることにより製造される。沈殿は単離され、乾燥、焼成される。プロセス工程の全てが不活性雰囲気中で行われなければならない。これは、この方法を行うためには高度に複雑な技術が必要であることを意味する。さらに、この共沈技術故に、排水が多量である。
【発明が解決しようとする課題】
【００１３】従って、本発明の更なる目的は、技術的に簡単かつ強く、触媒の製造に際して不活性雰囲気下での取扱いを必要とせず、かつ多量の排水を回避することができる方法を提供することである。
【００１４】米国特許第３，６７８，１２４号は、パラフィン系炭化水素の酸化脱水素において使用されるべき酸化物バルク触媒を開示している。その触媒は、対応する金属の水溶性成分を共沈させることにより製造される。この場合も、共沈技術が多量の排水を生じる。
【００１５】米国特許第４，１５３，５７８号の触媒は、ブチンジオールの水素化のために使用されるべきラネーニッケル触媒である。その触媒は、所望により例えばタングステンを含むラネーニッケルを水の存在下でモリブデン成分と接触させることにより製造される。モリブデンは、得られた懸濁物を室温で攪拌することによりラネーニッケル上に吸着される。
【００１６】最後に、非先公開国際特許出願ＷＯ９９０３５７８では、所定量のニッケル、モリブデンおよびタングステン源を硫化物の非存在下で共沈させることにより触媒が製造される。
【課題を解決するための手段】
【００１７】上記目的は全て、少なくとも１種のVIII族非貴金属成分と少なくとも２種のVIB族金属成分とをプロトン性液体の存在下で配合し、そして反応させることを含み、金属成分の少なくとも１種は、全プロセスの間、少なくとも部分的に固体状態のままであるところの方法によって満たされ得ることが今見出された。
【００１８】本発明の別の局面は、新規な触媒組成物である。
【００１９】本発明のさらに別の局面は、炭化水素原料をハイドロプロセッシングするための上記組成物の使用方法である。
【発明を実施するための形態】
【００２０】
【発明の実施の形態】
本発明の方法
（Ａ）バルク触媒粒子の製造
本発明は、少なくとも１種のVIII族非貴金属および少なくとも２種のVIB族金属を含むバルク触媒粒子を含む触媒組成物の製造法において、該方法が、少なくとも１種のVIII族非貴金属成分と少なくとも２種のVIB族金属成分とをプロトン性液体の存在下で配合し、そして反応させることを含み、金属成分の少なくとも１種は、全プロセスの間、少なくとも部分的に固体状態のままであり、該VIII族およびVIB族金属が、酸化物として計算して、該バルク触媒粒子の総重量の５０〜１００重量％を占め、反応中に少なくとも部分的に固体状態である金属成分の溶解度が１８℃で水１００ｍｌ当たり０．０５モル未満であるところの方法に関する。
【００２１】すなわち、少なくとも１種の金属成分が、本発明の全プロセスの間、少なくとも部分的に固体状態のままであることが本発明方法に必須である。この方法は、金属成分を配合し、反応させることを含む。特に、その方法は、金属成分を互いに添加し、同時におよび／またはその後、それらを反応させることを含む。その結果、少なくとも１種の金属成分を少なくとも部分的に固体状態で添加し、この金属成分が、全反応の間、少なくとも部分的に固体状態のままであることが本発明方法に必須である。この文脈において、「少なくとも部分的に固体状態」とは、金属成分の少なくとも一部が固体の金属成分として存在し、所望により金属成分の他の部分がこの金属成分のプロトン性液体中の溶液として存在することを意味する。この典型的な例は、金属が少なくとも部分的に固体として存在し、所望により部分的にプロトン性液体中に溶解しているところのプロトン性液体中の金属成分の懸濁物である。
【００２２】最初に、プロトン性液体中の金属成分の懸濁物を製造し、そして、プロトン性液体中に溶解したおよび／または懸濁した金属成分を含む溶液および／または更なる懸濁物を同時にまたは一つずつ添加することができる。また、最初に、溶液を同時にまたは一つずつ配合し、次いで、更なる懸濁物および所望により溶液を同時にまたは一つずつ添加することもできる。
【００２３】これら全ての場合に、金属成分を含む懸濁物は、固体の金属成分をプロトン性液体に懸濁することにより調製され得る。
【００２４】しかし、１以上の金属成分を（共）沈殿させることにより懸濁物を調製することもできる。得られる懸濁物は、本発明の方法において、そのまま適用することができる。すなわち得られた懸濁物に、更なる金属成分が、溶液、スラリーまたはそれ自体で添加される。得られた懸濁物は、固液分離の後および／または所望により乾燥された後および／または所望により熱処理された後および／または所望によりプロトン性液体中で濡らされたまたは再スラリー化された後に適用することもできる。金属成分の懸濁物の代わりに、湿った状態または乾燥した状態の金属成分が使用され得る。
【００２５】なお、上記方法の代替法は、反応混合物への金属成分の添加を例示するためのいくつかの実施例のみである。一般には、全ての添加順序が可能である。好ましくは、全てのVIII族非貴金属成分が同時に配合され、全てのVIB族金属成分が同時に配合され、得られた２つの混合物が次いで配合される。
【００２６】少なくとも１種の金属成分が、本発明のプロセスの間、少なくとも部分的に固体状態にある限り、少なくとも部分的に固体状態にある金属成分の数は重要ではない。すなわち、本発明方法において配合されるべき全ての金属成分を少なくとも部分的に固体状態で適用することが可能である。あるいは、少なくとも部分的に固体状態にある金属成分を、溶質状態にある金属成分と配合することができる。例えば、金属成分の1種を少なくとも部分的に固体状態で添加し、少なくとも２種、好ましくは２種の金属成分を溶質状態で添加する。別の実施態様では、２種の金属成分が、少なくとも部分的に固体状態で添加され、少なくとも１種、好ましくは１種の金属成分が溶質状態で添加される。
【００２７】金属成分が「溶質状態で」添加されるとは、この金属成分の全量が、プロトン性液体中のこの金属成分の溶液として添加されることを意味する。
【００２８】何らかの理論に縛られることを望まないが、本出願人は、本発明方法に際して添加される金属成分が少なくとも部分的に相互作用し、プロトン性液体が、溶解した金属成分の輸送を担っていると考える。この輸送故に、金属成分が互いに接触し、反応することができる。全ての金属成分が本質的に完全に固体状態にあっても、この反応は起こりうると考えられる。プロトン性液体の存在故に、金属成分の小さい画分はなおも溶解することができ、従って、上記したように反応し得る。従って、本発明方法に際してプロトン性の液体の存在は必須であると考えられる。
【００２９】反応は、ＩＲ分光分析法またはラマン分光分析法などの慣用の技術によってモニターすることができる。反応は、この場合、信号の変化によって示される。いくつかの場合は、反応混合物のｐＨをモニターすることによって反応をモニターすることもできる。この場合の反応は、ｐＨ変化によって示される。さらに、反応の完全性は、Ｘ線回折によってモニターすることができる。これは、「本発明の触媒組成物」の項でさらに詳細に述べる。
【００３０】明らかなように、ある触媒組成物の製造のために必要な全金属成分を含む溶液を最初に調製し、次いでこれらの成分を共沈させることは適切でない。また、本発明方法の場合、少なくとも部分的に固体状態にある金属成分を添加し、そして、全ての添加された金属成分が少なくともある段階で完全に溶質状態で存在するように、プロセス条件、例えば温度、ｐＨまたはプロトン性液体の量を選択することも適切でない。これに対して、上記したように、少なくとも部分的に固体状態で添加されるところの金属成分の少なくとも１種は、全反応工程の間、少なくとも部分的に固体状態のままでなければならない。
【００３１】好ましくは、VIB族およびVIII族非貴金属成分の全ての総重量に基づいて金属酸化物として計算して、少なくとも１重量％、より好ましくは少なくとも１０重量％、さらにより好ましくは少なくとも１５重量％の金属成分が、本発明のプロセスの間固体状態で添加される。高収率、すなわち多量の最終触媒組成物を得ることを望む場合は、本発明のプロセスの間その多くの量が固体状態のままであるところの金属成分の使用が好ましい方法であり得る。その場合、少量の金属成分は、母液中に溶解したままであり、続く固液分離の間に排水中に至る金属成分の量は減少する。固液分離の結果得られる母液が本発明方法において再循環されるならば、金属成分のいかなる損失も完全に回避することができる。なお、共沈法に基づく触媒製造と比較して、排水の量がかなり減少され得ることは、本発明方法の特定の利点である。
【００３２】金属成分の反応性に応じて、全金属成分の総重量に基づいて、金属酸化物として計算して、本発明方法で最初に使用される全金属成分の好ましくは少なくとも０．０１重量％、より好ましくは少なくとも０．０５重量％、最も好ましくは少なくとも０．１重量％が溶液として添加される。このようにして、金属成分の適切な接触が確実にされる。添加されるべき特定の金属成分の反応性が低いならば、多量のこの金属成分を溶液として添加することが好ましい。
【００３３】本発明方法において適用されるべきプロトン性液体は、任意のプロトン性液体であり得る。例は、水、カルボン酸およびアルコール、例えばメタノール、エタノールまたはそれらの混合物である。好ましくは、水を含む液体、例えばアルコールと水との混合物、好ましくは水が、本発明方法におけるプロトン性液体として使用される。また、本発明方法では、種々のプロトン性液体が同時に適用され得る。例えば、エタノール中の金属の懸濁物を別の金属成分の水性溶液に添加することができる。いくつかの場合は、それ自体の結晶水に溶解する金属成分を使用することができる。この場合、結晶水がプロトン性液体として作用する。もちろん、プロトン性液体は、反応を妨害しないものが選択されなければならない。
【００３４】本発明方法では、少なくとも１種のVIII族非貴金属成分と少なくとも２種のVIB族金属成分が適用される。適するVIB族金属は、クロム、モリブデン、タングステンまたはそれらの混合物を包含し、モリブデンとタングステンの組み合わせが最も好ましい。適するVIII族非貴金属は、鉄、コバルト、ニッケルまたはそれらの混合物を包含し、好ましくはコバルトおよび／またはニッケルである。本発明方法では、好ましくは、ニッケル、モリブデンおよびタングステンまたはニッケル、コバルトおよびタングステン、またはコバルト、モリブデンおよびタングステンを含む金属成分の組み合わせが適用される。
【００３５】ニッケルおよびコバルトが、酸化物として計算して、VIII族非貴金属成分の全体の少なくとも５０％、より好ましくは少なくとも７０重量％、さらにより好ましくは少なくとも９０重量％を占めるのが好ましい。VIII族非貴金属成分が本質的にニッケルおよび／またはコバルトから成るのが特に好ましくあり得る。
【００３６】モリブデンおよびタングステンが、三酸化物として計算して、VIB族金属成分の全体の少なくとも５０重量％、より好ましくは少なくとも７０重量％、さらにより好ましくは少なくとも９０重量％を占めるのが好ましい。特に好ましくは、VIB族金属成分が本質的にモリブデンおよびタングステンから成る。
【００３７】本発明方法で適用されるVIB族金属とVIII族非貴金属とのモル比は一般に、１０：１〜１：１０、好ましくは３：１〜１：３の範囲である。種々のVIB族金属の互いのモル比は一般に重要でない。同じことが、１より多くのVIII族非貴金属が適用される場合にも当てはまる。モリブデンおよびタングステンがVIB族金属として使用されるとき、モリブデン：タングステンのモル比は好ましくは、９：１〜１：１９、より好ましくは３：１〜１：９、最も好ましくは３：１〜１：６の範囲である。
【００３８】プロトン性液体が水であるならば、本発明のプロセスの間少なくとも部分的に固体状態にあるVIII族非貴金属成分およびVIB族金属成分の溶解度は一般に、０．０５モル／（１００ｍｌの水、１８℃）未満である。
【００３９】プロトン性液体が水であるならば、本発明のプロセスの間少なくとも部分的に固体状態にあるVIII族非貴金属成分は、水中の溶解度が低いVIII族非貴金属成分、例えばクエン酸塩、シュウ酸塩、炭酸塩、ヒドロキシ炭酸塩、水酸化物、リン酸塩、リン化物、硫化物、アルミン酸塩、モリブデン酸塩、タングステン酸塩、酸化物、またはそれらの混合物を含む。好ましくは、本発明のプロセスの間少なくとも部分的に固体状態にあるVIII族非貴金属成分は、シュウ酸塩、炭酸塩、ヒドロキシ炭酸塩、水酸化物、リン酸塩、モリブデン酸塩、タングステン酸塩、酸化物またはそれらの混合物を含み、より好ましくは、本質的にそれらから成り、ヒドロキシ炭酸塩および炭酸塩が最も好ましい。一般に、ヒドロキシ炭酸塩中のヒドロキシ基とカーボネート基とのモル比は、０〜４、好ましくは０〜２、より好ましくは０〜１、最も好ましくは０．１〜０．８の範囲にある。最も好ましくは、本発明のプロセスの間少なくとも部分的に固体状態にあるVIII族非貴金属成分が、VIII族非貴金属塩である。
【００４０】プロトン性液体が水であるならば、本発明のプロセスの間少なくとも部分的に固体状態にある適するニッケルおよびコバルト成分は、水不溶性ニッケルまたはコバルト成分、例えばニッケルおよび／またはコバルトのシュウ酸塩、クエン酸塩、アルミン酸塩、炭酸塩、ヒドロキシ炭酸塩、水酸化物、モリブデン酸塩、リン酸塩、リン化物、硫化物、タングステン酸塩、酸化物、またはそれらの混合物を含む。好ましくは、ニッケルまたはコバルト成分が、ニッケルおよび／またはコバルトのシュウ酸塩、クエン酸塩、炭酸塩、ヒドロキシ炭酸塩、水酸化物、モリブデン酸塩、リン酸塩、タングステン酸塩、酸化物、またはそれらの混合物を含み、より好ましくは本質的にそれらから成り、ニッケルおよび／またはコバルトのヒドロキシ炭酸塩、ニッケルおよび／またはコバルトの水酸化物、ニッケルおよび／またはコバルトの炭酸塩、またはそれらの混合物が最も好ましい。一般に、ニッケルまたはコバルトまたはニッケル−コバルトのヒドロキシ炭酸塩におけるヒドロキシ基とカーボネート基とのモル比は、０〜４、好ましくは０〜２、より好ましくは０〜１、最も好ましくは０．１〜０．８の範囲にある。少なくとも部分的に固体状態にある適する鉄成分は、クエン酸鉄（II）、鉄の炭酸塩、ヒドロキシ炭酸塩、水酸化物、リン酸塩、リン化物、硫化物、酸化物またはそれらの混合物であり、クエン酸鉄（II）、鉄の炭酸塩、ヒドロキシ炭酸塩、水酸化物、リン酸塩、リン化物、酸化物またはそれらの混合物が好ましい。
【００４１】プロトン性液体が水である場合、接触の間少なくとも部分的に固体状態にある適するVIB族金属成分は、水中での溶解度が低いVIB族金属成分、例えば二酸化物、三酸化物、カーバイド、ニトリド、アルミニウム塩、酸、硫化物またはそれらの混合物を含む。接触の間少なくとも部分的に固体状態にある好ましいVIB族金属成分は、二酸化物、三酸化物、酸またはそれらの混合物を含み、好ましくは、本質的にそれらから成る。
【００４２】本発明のプロセスの間少なくとも部分的に固体状態にある適するモリブデン成分は、水不溶性のモリブデン成分、例えば二酸化モリブデン、三酸化モリブデン、硫化モリブデン、モリブデンカーバイド、モリブデンニトリド、モリブデン酸アルミニウム、モリブデン酸（例えば、Ｈ2ＭｏＯ4）、ホスホモリブデン酸アンモニウム、またはそれらの混合物を含み、モリブデン酸、二酸化モリブデンおよび三酸化モリブデンが好ましい。
【００４３】最後に、本発明のプロセスの間少なくとも部分的に固体状態にある適するタングステン成分は、水不溶性のタングステン化合物、例えば二酸化タングステン、三酸化タングステン、硫化タングステン（ＷＳ2およびＷＳ3）、タングステンカーバイド、オルソ−タングステン酸（Ｈ2ＷＯ4・Ｈ2Ｏ）、タングステンニトリド、タングステン酸アルミニウム（メタ−またはポリタングステン酸塩も）、ホスホタングステン酸アンモニウム、またはそれらの混合物を含み、オルトタングステン酸、二酸化タングステンおよび三酸化タングステンが好ましい。
【００４４】上記成分は全て、一般的に市販されており、または、例えば析出によって製造することができる。例えば、ヒドロキシ炭酸ニッケルは、塩化ニッケル、硫酸ニッケルまたは硝酸ニッケル溶液から、適量の炭酸ナトリウムを添加することにより製造することができる。望ましい形態学およびテクスチャーが得られるように析出条件を選択することは、一般に、当業者には公知である。
【００４５】一般に、金属の他にＣ、Ｏおよび／またはＨを主として含む金属成分が好ましい。なぜならば、それらは環境にあまり有害でないからである。VIII族非貴金属炭酸塩およびヒドロキシ炭酸塩が、少なくとも部分的に固体状態で添加されるべき好ましい金属成分である。というのは、炭酸塩またはヒドロキシ炭酸塩が適用されると、ＣＯ2が発生し、反応混合物のｐＨに好ましい影響を及ぼすからである。さらに、炭酸塩はＣＯ2に転化され、排水中に至らないので、排水を再循環することができる。更に、この場合、得られたバルク触媒粒子から望ましくないアニオンを除くための洗浄工程が不要である。
【００４６】溶質状態で添加されるべき好ましいVIII族非貴金属成分は、水溶性のVIII族非貴金属塩、例えば硝酸塩、硫酸塩、酢酸塩、塩化物、ギ酸塩、次亜リン酸塩およびそれらの混合物を含む。例は、水溶性のニッケルおよび／またはコバルト成分、例えば水溶性のニッケルおよび／またはコバルト塩、例えばニッケルおよび／またはコバルトの硝酸塩、硫酸塩、酢酸塩、塩化物、ギ酸塩またはそれらの混合物、ならびに次亜リン酸ニッケルを包含する。溶質状態で添加されるべき適する鉄成分は、鉄の酢酸塩、塩化物、ギ酸塩、硝酸塩、硫酸塩またはそれらの混合物を含む。
【００４７】溶質状態で添加されるべき適するVIB族金属成分は、水溶性のVIB族金属塩、例えばアンモニウムまたはアルカリ金属の正モノモリブデン酸塩およびタングステン酸塩、ならびにモリブデンおよびタングステンの水溶性イソポリ化合物、例えばメタタングステン酸、または、例えばＰ、Ｓｉ、ＮｉまたはＣｏまたはそれらの組合せをさらに含む、モリブデンまたはタングステンの水溶性ヘテロポリ化合物を包含する。適する水溶性イソポリおよびヘテロポリ化合物は、Molybdenum Chemical ,Chemical data series, Bulletin Cdb-14, February 1969およびMolybdenum Chemical, Chemical data series, Bulletin Cdb-12a-revised, November 1969に記載されている。適する水溶性のクロム化合物は、例えば正クロム酸塩、イソポリクロム酸塩および硫酸クロムアンモニウムである。
【００４８】金属成分の好ましい組合せは、VIII族非貴金属ヒドロキシ炭酸塩および／または炭酸塩、例えばニッケルまたはコバルトのヒドロキシ炭酸塩および／または炭酸塩とVIB族金属酸化物および／またはVIB族金属酸、例えばタングステン酸および酸化モリブデンの組み合わせ、または三酸化モリブデンおよび三酸化タングステンの組み合わせとであり、あるいは、VIII族非貴金属ヒドロキシ炭酸塩および／または炭酸塩、例えばニッケルまたはコバルトのヒドロキシ炭酸塩および／または炭酸塩とVIB族金属塩、例えばジモリブデン酸アンモニウム、ヘプタモリブデン酸アンモニウム、およびメタタングステン酸アンモニウムとである。金属成分のさらに適する組み合わせを選択することは当業者の能力の範囲内である。
【００４９】本発明のプロセスの間少なくとも部分的に固体状態のままである１または２以上の金属成分の形態学およびテクスチャーは、本発明のプロセスの間保持され得ることが分かった。その結果、ある形態学およびテクスチャーを有する金属成分粒子を適用することにより、最終触媒組成物に含まれるバルク触媒粒子の形態学およびテクスチャーは、少なくともある程度制御され得る。本発明の意味において「形態学およびテクスチャー」は、孔体積、孔サイズ分布、表面積、粒子形状および粒子サイズを意味する。最終触媒組成物に含まれる「バルク触媒粒子」は、「本発明の触媒組成物」の項で説明する。
【００５０】一般に、酸化物バルク触媒粒子の表面積は、本発明のプロセスの間少なくとも部分的に固体状態のままである金属成分の表面積の少なくとも６０％、好ましくは少なくとも７０％、より好ましくは少なくとも８０％である。表面積はこの場合、金属酸化物として計算される、この金属成分の重量に対する表面積として表される。さらに、酸化物バルク触媒粒子の孔直径の中央値（窒素吸着によって測定）は一般に、本発明のプロセスの間少なくとも部分的に固体状態のままである金属成分の孔直径の中央値の少なくとも４０％、好ましくは少なくとも５０％である。さらに、酸化物触媒粒子における孔体積（窒素吸着により測定）は一般に、本発明のプロセスの間少なくとも部分的に固体状態のままである金属成分の孔体積の少なくとも４０％、好ましくは少なくとも５０％である。孔体積は、金属酸化物として計算される、この金属成分の重量に対する孔の体積で表される。
【００５１】粒子サイズの保持は一般に、処理の間、特に混合または混練などの工程の間に酸化物バルク触媒粒子によって受けた機械的損傷の程度に依存する。粒子直径は、これらの処理が短くかつ穏やかであるならば、高程度に保持され得る。この場合、酸化物バルク触媒粒子の粒子直径の中央値は、本発明のプロセスの間少なくとも部分的に固体状態のままである金属成分の粒子直径の中央値の少なくとも８０％、好ましくは少なくとも９０％である。粒子サイズも、特に更なる物質が存在するならば、スプレー乾燥などの処理によって影響され得る。そのような処理の間の粒子サイズ分布を制御するための適する条件を選択することは、当業者の能力の範囲内である。
【００５２】少なくとも部分的に固体状態で添加され、かつ粒子直径の中央値が大きい金属成分が選択されると、他の金属成分は、大きい金属成分の外部層と反応するに過ぎない。この場合、いわゆる「コア−シェル」構造のバルク触媒粒子が生じる。
【００５３】金属成分の適する形態学およびテクスチャーは、適する予め形成された金属成分を適用するか、または上記した析出または再結晶化または適する形態学およびテクスチャーが得られるような条件下での当業者によって公知の任意の他の技術によってこれらの金属成分を調製することにより達成され得る。適する沈殿条件の適切な選択は、ごく普通の実験によってなされ得る。
【００５４】高い触媒活性を有する最終触媒組成物を得るために、本発明のプロセスの間少なくとも部分的に固体状態にある１または2以上の金属成分は、多孔性金属成分であることが好ましい。これらの金属成分の総孔体積および孔サイズ分布は、慣用のハイドロプロセッシング触媒のものと同じである。慣用のハイドロプロセッシング触媒は一般に、水銀または水ポロシメトリーによって測定されるとき、０．０５〜５ｍｌ／ｇ、好ましくは０．１〜４ｍｌ／ｇ、より好ましくは０．１〜３ｍｌ／ｇ、最も好ましくは０．１〜２ｍｌ／ｇの孔体積を有する。さらに、慣用のハイドロプロセッシング触媒は一般に、Ｂ．Ｅ．Ｔ．法によって測定されるとき、少なくとも１０ｍ2／ｇ、より好ましくは少なくとも５０ｍ2／ｇ、最も好ましくは少なくとも１００ｍ2／ｇの表面積を有する。
【００５５】本発明のプロセスの間少なくとも部分的に固体状態にある１または2以上の金属成分の粒子直径の中央値は、少なくとも０．５μｍ、より好ましくは少なくとも１μｍ、最も好ましくは少なくとも２μの範囲であるが、好ましくは５０００μｍ以下、より好ましくは１０００μｍ以下、さらにより好ましくは５００μｍ以下、最も好ましくは１５０μｍ以下である。さらにより好ましくは、粒子直径の中央値は、１〜１５０μｍの範囲、最も好ましくは２〜１５０μｍの範囲である。一般に、金属成分の粒子サイズが小さいほど、それらの反応性は高い。従って、好ましい下限値より下の粒子サイズを有する金属成分は、原則として、本発明の好ましい実施態様である。しかし、健康、安全および環境の理由から、そのような小さい粒子の取扱いは特別の注意を必要とする。
【００５６】以下において、金属成分の配合および（続く）反応工程中の好ましいプロセス条件を説明する。
ａ）金属成分の配合：
金属成分の配合の際のプロセス条件は一般に、重要でない。全ての成分を、室温で、それらの自然のｐＨ（懸濁物または溶液が適用される場合）で添加することが可能である。一般に、添加されるべき金属成分の温度を反応混合物の常圧沸点より下に保持して、添加の際の成分の容易な取扱いを確実にすることはもちろん好ましい。しかし、所望ならば、反応混合物の常圧沸点より上の温度または種々のｐＨ値も適用され得る。反応工程が高められた温度で行われるならば、反応混合物に添加される懸濁物および所望により溶液は一般に、反応温度と同じであり得る高められた温度に予め加熱され得る。
【００５７】上記したように、１以上の金属成分の添加は、すでに配合された金属成分が互いに反応する間にも行われ得る。この場合、金属成分の配合およびそれらの反応は、部分的に重複し、単一プロセス工程を構成する。
【００５８】ｂ）反応工程：
添加中および／または添加後、金属成分は一般に、所定の温度で所定の時間攪拌されて、反応を起こさせる。反応温度は好ましくは、０°〜３００℃、より好ましくは５０°〜３００℃、さらにより好ましくは７０°〜２００℃、最も好ましくは７０°〜１８０℃の範囲である。温度が反応混合物の常圧沸点より下である場合、プロセスは一般に、大気圧力で行われる。この温度より上では、反応は一般に、高められた圧力で、好ましくはオートクレーブおよび／またはスタティックミキサー中で行われる。
【００５９】一般に、混合物は、反応工程の問、その自然のｐＨで保持される。ｐＨは好ましくは、０〜１２の範囲、より好ましくは１〜１０の範囲、さらにより好ましくは３〜８の範囲である。上記したように、ｐＨおよび温度は、反応工程中に金属の全てが溶解されるのではないように選択されるよう注意しなければならない。
【００６０】反応時間は一般に、１分から数日の範囲、より好ましくは１分〜２４時間の範囲、最も好ましくは５分〜２０時間の範囲である。上記したように、反応時間は温度に依存する。
【００６１】反応工程の後、必要ならば、固体を液体から例えば濾過によって分離することができる。
【００６２】本発明の方法は、バッチ法としておよび連続法としての両方で行われ得る。
【００６３】所望ならば、下記で説明するように、バインダー物質、慣用のハイドロプロセッシング触媒、クラッキング成分、またはそれらの混合物の群から選択される物質を、バルク触媒粒子の上記製造中に、またはそれらの製造後の粒子に添加することができる。これらの物質に関する詳細は、下記（Ｂ）の項で示す。
【００６４】本発明方法の実施態様のために、下記の選択が利用できる。VIB族金属およびVIII族非貴金属成分は、一般に、金属成分の反応の前または反応中に上記物質のいずれかと配合することができる。それらは、例えば、同時にまたは一つずつ物質に添加することができる。あるいは、VIB族およびVIII族非貴金属成分を、上記したように配合し、次いで、配合された金属成分に物質を添加することができる。VIB族金属およびVIII族非貴金属成分の一部を同時にまたは一つずつ配合し、次いで物質を添加し、最後にVIB族およびVIII族非貴金属成分の残りを同時にまたは一つずつ添加することも可能である。例えば、本発明のプロセスの間少なくとも部分的に固体状態であるVIB族金属成分またはVIII族非貴金属成分を最初に混合し、所望ならば、物質と共に成形し、次いで、更なるVIB族金属成分および／またはVIII族非貴金属成分を、所望により成形された混合物に添加することができる。しかし、物質を溶質状態にあるVIB族金属成分およびVIII族非貴金属成分と配合し、次いで少なくとも部分的に固体状態にある金属成分を添加することも可能である。最後に、金属成分および物質の同時添加が可能である。
【００６５】上記したように、バルク触媒粒子の製造中に添加されるべき物質は、バインダー物質であり得る。本発明に係るバインダー物質は、バインダーおよび／またはその前駆体を意味する。前駆体が溶液の形状で添加されるならば、本発明のプロセスの間にバインダーが固体状態に転化されることに留意しなければならない。これは、バインダーの析出が生じるようにｐＨ条件を調整することにより行われ得る。バインダーの析出に適する条件は、当業者には公知であり、更なる説明を要しない。得られる触媒組成物の液体の量が多すぎる場合は、所望により、固液分離を行うことができる。
【００６６】さらに、リン含有化合物、ホウ素含有化合物、ケイ素含有化合物、フッ素含有化合物、追加の遷移金属、希土類金属またはそれらの混合物などの更なる物質を、上記物質に関して記載したのと同じ方法でバルク触媒粒子の製造中に添加することができる。これらの更なる物質に関する詳細を以下に示す。
【００６７】なお、上記の（更なる）物質の何れが粒子の製造中に添加されるかにかかわらず、上記（Ａ）で記載したプロセスから得られる粒子を本発明の「バルク触媒粒子」という。
【００６８】（Ｂ）続くプロセス工程
好ましくは、バルク触媒粒子は、そのままでまたは上記の（更なる）物質を含んで、下記プロセス工程の１以上に付される。
（ｉ）バインダー物質、慣用のハイドロプロセッシング触媒、クラッキング成分またはそれらの混合物の群から選択される物質との複合化、
（ii）スプレー乾燥、（フラッシュ）乾燥、粉砕、混練、スラリー混合、乾式または湿式混合、またはそれらの組み合わせ、
（iii）成形、
（iv）乾燥および／または熱処理、および
（ｖ）硫化。
【００６９】これらのプロセス工程を、以下でより詳細に説明する。
【００７０】プロセス工程（ｉ）
物質は、熱処理されたまたはされていない乾燥状態で、湿ったおよび／または懸濁した状態でおよび／または溶液として添加され得る。
【００７１】物質は、バルク触媒粒子の製造（上記を参照）中、バルク触媒組成物の製造の後であるが何らかの工程（ii）の前、および／または何らかの工程（ii）の間、および／または何らかの工程（ii）の後であるが何らかの成形工程（iii）の前に添加され得る。
【００７２】好ましくは、物質は、バルク触媒粒子の製造の後でかつスプレー乾燥または任意の代替技術の前に添加され、あるいは、スプレー乾燥または任意の代替技術が適用されない場合は、成形の前に添加される。所望により、上記したように製造されたバルク触媒組成物は、物質と複合化される前に固液分離に付され得る。固液分離の後、所望により、洗浄工程が含まれ得る。さらに、任意的な固液分離および乾燥工程の後でかつ物質と複合化される前にバルク触媒組成物を熱処理することが可能である。
【００７３】全ての上記したプロセス代替法において、「バルク触媒組成物を物質と複合化する」とは、物質をバルク触媒組成物にまたはその逆に添加し、得られた組成物を混合することを意味する。混合は好ましくは、液体の存在下で行われる（「湿式混合」）。これは、最終の触媒組成物の機械的強度を改善する。
【００７４】バルク触媒粒子を物質と複合化し、および／またはバルク触媒粒子の製造中に物質を混入することは、特に高い機械的強度のバルク触媒組成物をもたらすことが分かった。これは特に、バルク触媒粒子の粒子サイズの中央値が、少なくとも０．５μｍ、好ましくは少なくとも１μｍ、最も好ましくは少なくとも２μｍの範囲であるが、好ましくは５０００μｍ以下、より好ましくは１０００μｍ以下、さらにより好ましくは５００μｍ以下、および最も好ましくは１５０μｍ以下である場合にそうである。更により好ましくは、粒子直径の中央値が１〜１５０μｍの範囲、最も好ましくは２〜１５０μｍの範囲にある。
【００７５】バルク触媒粒子を物質と複合化することは、この物質に埋包されたまたはその逆のバルク触媒粒子を生じる。通常、バルク触媒粒子の形態学は、得られる触媒組成物において本質的に保持される。
【００７６】上記したように、物質は、バインダー物質、慣用のハイドロプロセッシング触媒、クラッキング成分、またはそれらの混合物から選択され得る。これらの物質は、以下でより詳細に説明する。
【００７７】適用されるべきバインダー物質は、ハイドロプロセッシング触媒におけるバインダーとして通常適用される任意の物質であり得る。例は、シリカ、シリカ−アルミナ、例えば慣用のシリカ−アルミナ、シリカ被覆アルミナおよびアルミナ被覆シリカ、アルミナ、例えば（擬似）ベーマイト、またはギブサイト、チタニア、チタニア被覆アルミナ、ジルコニア、カチオン性クレーまたはアニオン性クレー、例えばサポナイト、ベントナイト、カオリン、セピオライトまたはヒドロタルサイト、またはそれらの混合物である。好ましいバインダーは、シリカ、シリカ−アルミナ、アルミナ、チタニア、チタニア被覆アルミナ、ジルコニア、ベントナイト、またはそれらの混合物である。これらのバインダーは、そのまま、または解膠の後に適用され得る。
【００７８】本発明の方法に際して上記のバインダーのいずれかに転化されるこれらのバインダーの前駆体を適用することもできる。適する前駆体は、例えば、アルカリ金属アルミン酸塩（アルミナバインダーとなる）、水ガラス（シリカバインダーとなる）、アルカリ金属アルミン酸塩および水ガラスの混合物（シリカ−アルミナバインダーとなる）、２、３および／または４価の金属源の混合物、例えばマグネシウム、アルミニウムおよび／またはケイ素の水溶性塩の混合物（カチオン性クレーおよび／またはアニオン性クレーを生成する）、アルミニウムクロロヒドロール、硫酸アルミニウム、硝酸アルミニウム、塩化アルミニウム、またはそれらの混合物である。
【００７９】所望ならば、バインダー物質は、バルク触媒組成物と複合化される前、および／またはその製造中に添加される前に、VIB族金属含有化合物および／またはVIII族非貴金属化合物と複合化され得る。バインダー物質とこれらの金属含有化合物のいずれかとの複合化は、バインダーにこれらの物質を含浸させることにより行われ得る。適する含浸技術は、当業者には公知である。バインダーが解膠される場合は、VIB族および／またはVIII族非貴金属含有化合物の存在下で解膠を行うことも可能である。
【００８０】アルミナがバインダーとして適用されるならば、アルミナの表面積は一般に、Ｂ．Ｅ．Ｔ．法によって測定されるとき、５０〜６００ｍ2／ｇ、好ましくは１００〜４５０ｍ2／ｇの範囲にある。アルミナの孔体積は好ましくは、窒素吸着によって測定されるとき、０．１〜１．５ｍｌ／ｇの範囲にある。アルミナの解析の前に、６００℃で１時間熱処理される。
【００８１】一般に、本発明の方法において添加されるべきバインダー物質は、バルク触媒組成物よりも触媒活性が小さいか、触媒活性を全く持たない。その結果、バインダー物質を添加することにより、バルク触媒組成物の活性は減少され得る。さらに、バインダー物質の添加は、最終触媒組成物の機械的強度のかなりの増加をもたらす。したがって、本発明の方法において添加されるべきバインダー物質の量は一般に、最終触媒組成物の所望の活性および／または所望の機械的強度に依存する。意図される触媒用途に応じて、組成物全体の０〜９５重量％のバインダー量が適しうる。しかし、本発明の組成物の得られる非常に高い活性を利用するために、添加されるべきバインダー量は一般に、組成物全体の０〜７５重量％、好ましくは０〜５０重量％、より好ましくは０〜３０重量％の範囲である。
【００８２】慣用のハイドロプロセッシング触媒は、例えば慣用の水素脱硫、水素脱窒または水素クラッキング触媒である。これらの触媒は、使用された、再生された、新鮮な、または硫化された状態で添加され得る。所望ならば、慣用のハイドロプロセッシング触媒が、本発明の方法において適用される前に、粉砕され、または任意の他の常法で処理され得る。
【００８３】本発明に係るクラッキング成分は、任意の慣用のクラッキング成分、例えばカチオン性クレー、アニオン性クレー、結晶性クラッキング成分、例えばゼオライト、例えばＺＳＭ−５、（超安定）ゼオライトＹ、ゼオライトＸ、ＡＬＰＯ、ＳＡＰＯ、ＭＣＭ−４１、無定形クラッキング成分、例えばシリカ−アルミナ、またはそれらの混合物である。いくつかの物質は、同時にバインダーおよびクラッキング成分として作用しうることは明らかである。例えば、シリカーアルミナは、同時にクラッキングおよび結合機能を有し得る。
【００８４】所望ならば、クラッキング成分は、バルク触媒組成物と複合化する前および／またはその製造の間に添加される前に、VIB族金属および／またはVIII族非貴金属と複合化され得る。クラッキング成分とこれらの金属のいずれかとの複合化は、クラッキング成分にこれらの物質を含浸させた形態をとり得る。
【００８５】一般に、上記クラッキング成分がある場合、そのどれが添加されるかは、最終触媒組成物の意図される触媒用途に依存する。得られる組成物が水素クラッキングにおいて適用されるべきであるならば、結晶性クラッキング成分が好ましくは添加される。最終触媒組成物がハイドロプロセッシング用途またはマイルド水素クラッキングにおいて使用されるべきならば、他のクラッキング成分、例えばシリカ−アルミナまたはカチオン性クレーが好ましくは添加される。添加されるクラッキング物質の量は、最終組成物の所望の活性および意図される用途に依存し、すなわち、触媒組成物の総重量に基づいて、０〜９０重量％の範囲であり得る。
【００８６】所望により、更なる物質、例えばリン含有化合物、ホウ素含有化合物、ケイ素含有化合物、フッ素含有化合物、追加の遷移金属化合物、希土類金属化合物またはそれらの混合物が、触媒組成物に混入され得る。
【００８７】リン含有化合物として、リン酸アンモニウム、リン酸または有機リン含有化合物が適用され得る。リン含有化合物は、成形工程の前および／または成形工程の後に本発明方法の任意の段階で添加され得る。バインダー物質が解膠される場合は、リン含有化合物が解膠のためにも使用され得る。例えば、アルミナバインダーは、リン酸とまたはリン酸および硝酸の混合物と接触させることにより解膠され得る。
【００８８】ホウ素含有化合物としては、例えばホウ酸またはホウ素とモリブデンおよび／またはタングステンとのヘテロポリ化合物が適用され得、フッ素含有化合物としては、例えばフッ化アンモニウムが適用され得る。典型的なケイ素含有化合物は、水ガラス、シリカゲル、テトラエチルオルトシリケートまたはケイ素とモリブデンおよび／またはタングステンとのヘテロポリ化合物である。さらに、ＦとＳｉ、ＢおよびＰとの組み合わせが望ましいならば、各々、フルオロケイ酸、フルオロホウ酸、ジフルオロリン酸またはヘキサフルオロリン酸などの化合物が適用され得る。
【００８９】適する追加の遷移金属は、例えば、レニウム、マンガン、ルテニウム、ロジウム、イリジウム、クロム、バナジウム、鉄、白金、パラジウム、チタン、ジルコニウム、ニオブ、コバルト、ニッケル、モリブデン、またはタングステンである。これらの金属は、成形工程の前の本発明プロセスの任意の段階で添加され得る。本発明のプロセスの間にこれらの金属を添加することとは別に、最終の触媒組成物をそれらと複合化することも可能である。すなわち、最終の触媒組成物にこれらの金属のいずれかを含む含浸溶液を含浸させることが可能である。
【００９０】プロセス工程（ii）
上記の（更なる）物質のいずれかを所望により含むバルク触媒粒子が、スプレー乾燥、（フラッシュ）乾燥、粉砕、混練、スラリー混合、乾式または湿式混合、またはそれらの組み合わせに付され得る。湿式混合および混練またはスラリー混合およびスプレー乾燥の組み合わせが好ましい。
【００９１】  これらの技術は、（少しでも）使用されるならば上記の（更なる）物質が添加される前または後、固液分離の後、熱処理の前または後、および再湿潤の後のいずれかで適用され得る。
【００９２】好ましくは、バルク触媒粒子は、上記物質のいずれかと複合化され、上記技術のいずれかに付される。スプレー乾燥、（フラッシュ）乾燥、粉砕、混練、スラリー混合、乾式または湿式混合、またはそれらの組み合わせの上記技術のいずれかを適用することにより、バルク触媒組成物と上記物質のいずれかとの混合の度合が改善される。これは、物質が、上記方法のいずれかの適用の前および後に添加される場合に当てはまる。しかし、一般には、工程（ii）の前に物質を添加することが好ましい。、工程（ii）に続いて物質が添加される場合、得られる組成物は、好ましくは、成形などの任意の更なるプロセス工程の前に任意の慣用の技術によって完全に混合される。例えばスプレー乾燥の利点は、この技術が適用されると排水流が得られないということである。
【００９３】スプレー乾燥は典型的には、１００°〜２００℃、好ましくは１２０°〜１８０°の範囲の出口温度で行われる。
【００９４】乾式混合は、乾燥状態のバルク触媒粒子を、乾燥状態の上記物質のいずれかと混合することを意味する。湿式混合は例えば、バルク触媒粒子を含む湿ったフィルターケーキおよび所望により粉末または湿ったフィルターケーキとしての上記物質のいずれかを混合してそれらの均一なペーストを形成することを含む。
【００９５】プロセス工程（iii）
所望ならば、所望により上記の（更なる）物質のいずれかを含むバルク触媒は、工程（ii）が適用された後に所望により成形され得る。成形は、押出、ペレット化、ビーズ化および／またはスプレー乾燥を含む。触媒組成物がスラリー型反応器、流動床、移動床または発泡床（expanded bed）中で適用されるべきであるならば、一般には、スプレー乾燥またはビーズ化が適用される。固定床または噴流床（ebullating bed）用途の場合は、一般に、触媒組成物は押出され、ペレット化され、および／またはビーズ化される。後者の場合、成形工程の前または間の任意の段階で、成形を促進するために通常使用される任意の添加剤を添加することができる。これらの添加剤は、ステアリン酸アルミニウム、界面活性剤、グラファイト、澱粉、メチルセルロース、ベントナイト、ポリエチレングリコール、ポリエチレンオキシドまたはそれらの混合物を含み得る。さらに、アルミナがバインダーとして使用されるとき、押出物の機械的強度を高めるために成形工程の前に硝酸などの酸を添加することが望ましい。
【００９６】  成形が押出し、ビーズ化および／またはスプレー乾燥を含む場合は、成形工程が、水などの液体の存在下で行われるのが好ましい。好ましくは、押出および／またはビーズ化の場合は、ＬＯＩとして表される、成形混合物中の液体の量が２０〜８０％の範囲である。
【００９７】  所望ならば、上記物質のいずれかと、所望により上記物質のいずれかを含むバルク触媒粒子との同軸押出が適用され得る。特に、２つの混合物を共押出することができ、その場合、所望により上記物質のいずれかを含むバルク触媒粒子は内部押出媒体に存在し、一方、バルク触媒粒子を有しない上記物質のいずれかは外部押出媒体に存在し、あるいはその逆である。
【００９８】工程（iv）
任意的な乾燥工程の後に、好ましくは１００℃より上で、得られた成形触媒組成物は所望ならば熱処理され得る。しかし、熱処理は、本発明の方法に必須ではない。本発明に係る「熱処理」は、例えば１００°〜６００℃、好ましくは１５０°〜５５０℃、より好ましくは１５０℃〜４５０℃の温度で、０．５〜４８時間の時間、窒素などの不活性気体中、または酸素含有気体、例えば空気または純粋な酸素中で行われる処理を意味する。熱処理は、水流の存在下で行われ得る。
【００９９】  上記プロセス工程の全てにおいて、液体の量は、制御されなければならない。例えば触媒組成物をスプレー乾燥に付す前の液体の量が少なすぎると、追加の液体が添加されなければならない。他方、例えば触媒組成物の押出の前に液体の量が多すぎると、例えば、例えば濾過、デカンテーション、または蒸発による固液分離によって、液体の量を減少させなければならず、必要ならば、得られた物質は乾燥され、続いてある程度まで再湿潤され得る。上記プロセス工程の全てに関して、液体の量を適切に制御することは、当業者の範囲内である。
【０１００】工程（ｖ）
本発明のプロセスは、硫化工程をさらに含み得る。硫化は一般に、バルク触媒粒子を、その製造の直後またはプロセス工程（ｉ）〜（ｉｖ）のいずれか１つの後に、硫黄含有化合物、例えば元素硫黄、硫化水素、ＤＭＤＳ、またはポリスルフィドと接触させることにより行われる。硫化工程は、液体中および気相中で行われ得る。硫化は、バルク触媒組成物の製造の後であるが工程（ｉ）の前に、および／または工程（ｉ）の後であるが工程（ii）の前に、および／または工程（ii）の後であるが工程（iii）の前に、および／または工程（iii）の後であるが工程（iv）の前に、および／または工程（（iv）の後に行われ得る。硫化は、得られた金属硫化物がそれらの酸化物に戻るところの任意のプロセス工程の前には行われないのが好ましい。そのようなプロセス工程は、例えば、酸素含有雰囲気下で行われるならば熱処理またはスプレー乾燥または任意の他の高温処理である。その結果、触媒組成物が、酸素含有雰囲気下でのスプレー乾燥および／または任意の代替法または熱処理に付されるならば、硫化は好ましくは、これらの方法のいずれかの適用の後に行われる。もちろん、これらの方法が不活性雰囲気下で適用されるならば、硫化は、これらの方法の前に行うこともできる。
【０１０１】  触媒組成物が固定床プロセスで使用される場合、硫化は好ましくは、成形工程の後に行われ、適用されるならば酸化雰囲気での最後の熱処理の後に行われる。
【０１０２】  硫化は一般に、その場で（in situ）および／または別の場所で（ex situ）行われ得る。好ましくは、硫化は別の場所で行われる。すなわち、硫化は、硫化された触媒組成物がハイドロプロセッシング装置に充填される前に別個の反応器で行われる。さらに、触媒組成物は、別の場所で（ex situ）およびその場で（in situ）の両方で硫化されるのが好ましい。
【０１０３】  本発明の好ましい方法は、次の連続プロセス、すなわち上記したバルク触媒粒子の製造、得られたバルク触媒粒子と例えばバインダーとのスラリー混合、得られた組成物のスプレー乾燥、再湿潤、混練、押出、乾燥、焼成および硫化を含む。別の好ましいプロセス態様は、次の連続プロセス、すなわち上記したバルク触媒粒子の製造、濾過による粒子の単離、フィルターケーキとバインダーなどの物質との湿式混合、混練、押出、乾燥、焼成および硫化を含む。
【０１０４】本発明の触媒組成物
本発明はさらに、上記方法によって得られ得る触媒組成物に関する。好ましくは、本発明は、工程（Ａ）および所望により上記プロセス工程Ｂ（ｉ）〜（ｉｖ）の１以上によって得られた触媒組成物に関する。
【０１０５】好ましい実施態様では、本発明は、上記方法によって得られ得る触媒組成物に関する。ここで、該方法の間少なくとも部分的に固体状態である金属成分の形態学は、触媒組成物において保持される。形態学のこの保持は、「本発明の方法」の項で詳細に説明する。
【０１０６】（ａ）酸化物触媒組成物
さらに、本発明は、少なくとも１種のVIII族非貴金属および少なくとも２種のVIB族金属を含むバルク触媒粒子を含む触媒組成物に関する。ここで、金属は酸化物状態で触媒組成物中に存在し、VIB族金属がモリブデン、タングステンおよび所望によりクロムであるとき、最大値の半分における特徴的全幅が２．５°を超えず、あるいはVIB族金属がモリブデンおよびクロムまたはタングステンおよびクロムであるときは４．０°を超えない。
【０１０７】「解析法」の項で説明するように、最大値の半分における特徴的全幅は、２θ＝５３．６°（±０．７°）（VIB族金属がモリブデン、タングステンおよび所望によりクロムであるとき、またはVIB族金属がタングステンおよびクロムであるとき）または、２θ＝６３．５°（±０．６°）（VIB族金属がモリブデンおよびクロムであるとき）に位置するピークに基づいて測定される。
好ましくは、最大値の半分における特徴的全幅は２．２°を超えず、より好ましくは２．０°、さらにより好ましくは１．８°、最も好ましくは１．６°を超えない（VIB族金属がモリブデン、タングステンおよび所望によりクロムであるとき）か、または、３．５°、より好ましくは３．０°、さらにより好ましくは２．５°、最も好ましくは２．０°を超えない（VIB族金属がモリブデンおよびクロムまたはタングステンおよびクロムであるとき）。
【０１０８】好ましくは、VIB族金属がモリブデン、タングステンおよび所望によりクロムであるとき、Ｘ線回折パターンが２θ＝３８．７°（±０．６°）および４０．８°（±０．７°）の位置での２つのピーク（これらのピークをダブレットＰという）および／または２θ＝６１．１°（±１．５°）および６４．１°（±１．２°）の位置での２つのピーク（これらのピークをダブレットＱという）を示す。
【０１０９】本発明の酸化物触媒組成物の最大値の半分における特徴的全幅および所望により２つのダブレットＰおよびＱの少なくとの１つの存在から、本発明の触媒のミクロ構造は、ＷＯ９９０３５７８または米国特許第３，６７８，１２４に記載されている共沈によって製造された対応する触媒とは異なることが推論され得る。
【０１１０】典型的なＸ線回折パターンは実施例で説明する。
【０１１１】バルク触媒粒子のＸ線回折パターンは好ましくは、反応されるべき金属成分に特徴的なピークを何ら含まない。もちろん、所望ならば、これらの金属成分の少なくとも１つに特徴的な１以上のピークをさらに含むＸ線回折パターンによって特徴付けられるバルク触媒粒子が得られるように金属成分の量を選択することもできる。例えば、本発明のプロセスの間少なくとも部分的に固体状態である金属成分を多量に添加するか、この金属成分を大きい粒子の形状で添加するならば、この金属成分の少量が、得られるバルク触媒粒子のＸ線回折パターンにおいて確かめられ得る。
【０１１２】VIB族金属とのVIII族非貴金属とのモル比は一般に、１０：１〜１：１０、好ましくは３：１〜１：３の範囲である。コア−シェル構造の粒子の場合は、これらの比はもちろん、シェルに含まれる金属に当てはまる。種々のVIB族金属の互いの比は一般に重要でない。同じことが、１より多くのVIII族非貴金属が適用されるときにも当てはまる。モリブデンおよびタングステンがVIB族金属として存在する場合、モリブデン：タングステン比は好ましくは、９：１〜１：１９、より好ましくは３：１〜１：９、最も好ましくは３：１〜１：６の範囲である。
【０１１３】バルク触媒粒子は、少なくとも１種のVIII族非貴金属成分と少なくとも２種のVIB族金属成分を含む。適するVIB族金属は、クロム、モリブデン、タングステンまたはそれらの混合物を包含し、モリブデンおよびタングステンの組み合わせが最も好ましい。適するVIII族非貴金属は、鉄、コバルト、ニッケルまたはそれらの混合物を包含し、好ましくはニッケルおよび／またはコバルトである。
【０１１４】好ましくは、ニッケル、モリブデンおよびタングステン、またはニッケル、コバルト、モリブデンおよびタングステン、またはコバルト、モリブデンおよびタングステンの組み合わせが、本発明のバルク触媒粒子に含まれる。
【０１１５】ニッケルおよびコバルトが、酸化物として計算して、VIII族非貴金属成分の全体の少なくとも５０重量％を占めるのが好ましく、より好ましくは少なくとも７０重量％、さらにより好ましくは少なくとも９０重量％である。VIII族非貴金属成分がニッケルおよび／またはコバルトから本質的に成ると特に好ましい。
【０１１６】モリブデンおよびタングステンが、三酸化物として計算して、VIB族金属成分の全体の少なくとも５０重量％を占めるのが好ましく、より好ましくは少なくとも７０重量％、さらにより好ましくは少なくとも９０重量％である。VIB族金属成分がモリブデンおよびタングステンから本質的に成ると特に好ましい。
【０１１７】好ましくは、Ｂ．Ｅ．Ｔ．法によって測定されるとき、これらの組成物に含まれる酸化物バルク触媒粒子が、少なくとも１０ｍ2／ｇ、より好ましくは少なくとも５０ｍ2／ｇ、最も好ましくは少なくとも８０ｍ2／ｇのＢ．Ｅ．Ｔ．表面積を有する。
【０１１８】バルク触媒粒子の製造中に、上記の（更なる）物質、例えばバインダー物質、クラッキング成分または慣用のハイドロプロセッシング触媒が添加されていないならば、バルク触媒粒子は、約１００重量％のVIB族金属およびVIII族非貴金属を含む。バルク触媒粒子の製造中に上記の物質のいずれかが添加されているならば、それらは好ましくは、３０〜１００重量％、より好ましくは５０〜１００重量％、最も好ましくは７０〜１００重量％のVIB族金属およびVIII族非貴金属を含み、残りが上記の（更なる）物質のいずれかである。VIB族金属およびVIII族非貴金属の量は、ＴＥＭ−ＥＤＸ、ＡＡＳまたはＩＣＰによって測定され得る。
【０１１９】酸化物バルク触媒粒子の孔直径の中央値（孔体積の５０％が該直径より下であり、他の５０％がそれより上である）は好ましくは、３〜２５ｎｍ、より好ましくは５〜１５ｎｍ（Ｎ2吸着により測定）である。
【０１２０】酸化物バルク触媒粒子の総孔体積は好ましくは、Ｎ2吸着により測定されるとき、少なくとも０．０５ｍｌ／ｇ、より好ましくは少なくとも０．１ｍｌ／ｇである。
【０１２１】バルク触媒粒子の孔サイズ分布が、慣用のハイドロプロセッシング触媒のものとほぼ同じであることが望ましい。特に、バルク触媒粒子は、好ましくは、窒素吸着により測定されるとき、３〜２５ｎｍの孔直径の中央値を有し、窒素吸着により測定されるとき、０．０５〜５ｍｌ／ｇ、より好ましくは０．１〜４ｍｌ／ｇ、さらにより好ましくは０．１〜３ｍｌ／ｇ、最も好ましくは０．１〜２ｍｌ／ｇの孔体積を有する。
【０１２２】さらに、これらのバルク触媒粒子は好ましくは、、少なくとも０．５μｍ、より好ましくは少なくとも１μｍ、最も好ましくは少なくとも２μｍの範囲の粒子サイズ中央値を有するが、好ましくは５０００μｍ以下、より好ましくは１０００μｍ以下、さらにより好ましくは５００μｍ以下、最も好ましくは１５０μｍ以下である。さらにより好ましくは、粒子直径の中央値は、１〜１５０μｍの範囲であり、最も好ましくは２〜１５０μｍの範囲である。
【０１２３】上記したように、所望ならば、本発明の方法を使用して、コア−シェル構造のバルク触媒粒子を製造することができる。これらの粒子では、金属の少なくとも１種が、バルク触媒粒子中に異方的に分布される。その金属成分が本発明のプロセスの間少なくとも部分的に固体状態であるところの金属の濃度は一般に、内側部分、すなわち最終バルク触媒粒子のコアの方が、外側部分、すなわち最終バルク触媒粒子のシェルよりも高い。一般に、最終バルク触媒粒子のシェルにおけるこの金属の濃度は、最終バルク触媒粒子のコアにおけるこの金属の濃度の高々９５％、ほとんどの場合は高々９０％である。さらに、本発明のプロセスの間溶質状態で適用される金属成分の金属も、最終バルク触媒粒子中に異方的に分布されることが分かった。特に、最終バルク触媒粒子のコアにおけるこの金属の濃度は一般に、シェルにおけるこの金属の濃度より低い。さらには、最終バルク触媒粒子のコアにおけるこの金属の濃度は、シェルにおけるこの金属の濃度の高々８０％、しばしば高々７０％、多くの場合高々６０％である。なお、上記の異方性金属分布は、あるならば、触媒組成物が熱処理されおよび／または硫化されているかどうかにかかわらず、本発明の触媒組成物中に見出すことができる。上記の場合、シェルは一般に、１０〜１，０００ｎｍの厚さを有する。
【０１２４】上記の異方性金属分布は、本発明方法によって達成され得るが、VIB族金属およびVIII族非貴金属は一般に、バルク触媒粒子中に均一に分布される。この実施態様が一般には好ましい。
【０１２５】
好ましくは、触媒組成物は、適するバインダー物質をさらに含む。適するバインダー物質は好ましくは、上記したものである。粒子は一般に、バインダー物質に埋包され、バインダー物質は、粒子を互いに保持するための接着剤として機能する。好ましくは、粒子は、バインダー内で均一に分布される。バインダーの存在は一般に、最終触媒組成物の高められた機械的強度をもたらす。一般に、本発明の触媒組成物は、側面粉砕強度（side crush strength）として表される機械的強度が、少なくとも１ｌｂｓ／ｍｍ（０．４５３６ｋｇ／ｍｍ）、好ましくは少なくとも３ｌｂｓ／ｍｍ（１．３６０８ｋｇ／ｍｍ）である（１〜２ｍｍの直径を有する押出物に関して測定）。
【０１２６】バインダーの量は、触媒組成物の望ましい活性に特に依存する。意図される触媒用途に応じて、組成物全体の０〜９５重量％のバインダー量が適切であり得る。しかし、本発明の組成物の非常に高い活性を利用するために、バインダー量は一般に、組成物全体の０〜７５重量％の範囲であり、好ましくは０〜５０重量％、より好ましくは０〜３０重量％である。
【０１２７】所望ならば、触媒組成物は、適するクラッキング成分を含み得る。適するクラッキング成分は、好ましくは、上記したものである。クラッキング成分の量は好ましくは、触媒組成物の総重量に基づいて０〜９０重量％の範囲である。
【０１２８】さらに、触媒組成物は、慣用のハイドロプロセッシング触媒を含み得る。慣用のハイドロプロセッシング触媒は一般に、上記バインダー物質およびクラッキング成分のいずれかを含む。慣用のハイドロプロセッシング触媒の水素化金属は一般に、VIB族金属およびVIII族非貴金属、例えばニッケルまたはコバルトとモリブデンまたはタングステンとの組み合わせを含む。適する慣用のハイドロプロセッシング触媒は、例えばハイドロプロセッシングまたは水素クラッキング触媒である。これらの触媒は、使用された、再生された、新鮮な、または硫化された状態であり得る。
【０１２９】さらに、触媒組成物は、ハイドロプロセッシング触媒に通常存在する任意の更なる物質、例えばリン含有化合物、ホウ素含有化合物、ケイ素含有化合物、フッ素含有化合物、追加の遷移金属、希土類金属、またはそれらの混合物を含み得る。これらの更なる物質に関する詳細は、上記に示されている。遷移金属または希土類金属は一般に、触媒組成物が酸化雰囲気で熱処理されているときは酸化物形状で存在し、および／または触媒組成物が硫化されているときは硫化された状態で存在する。
【０１３０】高い機械的強度を有する触媒組成物を得るためには、本発明の触媒組成物が低いマクロ多孔性を有することが望ましい。好ましくは、触媒組成物の孔体積の３０％未満が１００ｎｍより大きい直径（水銀圧入法により測定、接触角：１３０°）を有する孔にあり、より好ましくは２０％未満である。
【０１３１】本発明の酸化物触媒組成物は一般に、触媒組成物の総重量に基づいて、金属酸化物として計算して、１０〜１００重量％、好ましくは２５〜１００重量％、より好ましくは４５〜１００重量％、最も好ましくは６５〜１００重量％のVIB族金属およびVIII族非貴金属を含む。
【０１３２】なお、ＪＰ０９０００９２９に記載された、アルミナ担体上のVIB族金属およびVIII族非貴金属による段階的含浸によって製造された触媒は、いかなるバルク触媒粒子も含まず、従って、本発明とは完全に異なる形態学を有する。
【０１３３】（ｂ）硫化された触媒組成物
所望ならば、本発明の触媒組成物を硫化することができる。その結果、本発明はさらに、少なくとも１種のVIII族非貴金属および少なくとも２種のVIB族金属を含み、かつ使用条件下での硫化度が９０％を超えないところの硫化物バルク触媒粒子を含む触媒組成物に関する。
【０１３４】さらに、本発明は、少なくとも１種のVIII族非貴金属および少なくとも２種のVIB族金属を含み、使用条件下での硫化度が９０％を超えず、かつ、非先公開国際特許出願ＷＯ９９０３５７８に開示されたように、触媒組成物が式ＮｉbＭＯcＷdＯz（ｂ／（ｃ＋ｄ）は０．７５〜１．５、さらには０．５〜３の範囲であり、ｃ／ｄは０．１〜１０の範囲、さらには０．０１以上であり、ｚ＝「２ｂ＋６（ｃ＋ｄ）」／２である）の化合物の硫化された形状を含まず、または触媒組成物が、モリブデンの少なくとも一部であるが全てではないモリブデンがタングステンで置き換えられたモリブデン酸ニッケルの硫化された形状を何ら含まないところの硫化物バルク触媒粒子を含む触媒組成物に関する。
【０１３５】上記の硫化された触媒組成物は、上記の（更なる）物質をいずれかを含み得る。
【０１３６】本発明はさらに、下記：
（ｉ）少なくとも１種のVIII族非貴金属および少なくとも２種のVIB族金属を含む硫化物バルク触媒粒子、ここで、使用条件下での硫化度は９０％を越えない、および
（ii）バインダー物質、慣用のハイドロプロセッシング触媒、クラッキング成分またはそれらの混合物の群から選択される物質
を含む成形されかつ硫化された触媒組成物に関する。
【０１３７】使用条件下での硫化物バルク触媒粒子の硫化度が９０％を超えないことが必須である。好ましくは、使用条件下での硫化度が１０〜９０％の範囲、より好ましくは２０〜９０％、最も好ましくは４０〜９０％である。硫化度は、「解析法」の項に記載されているように決定される。
【０１３８】本発明方法において慣用の硫化技術が適用される場合、使用前の硫化物バルク触媒粒子の硫化度は、使用条件下での硫化度と本質的に同じである。しかし、非常に特殊な硫化技術が適用されるならば、使用中に硫化物または元素硫黄の一部が触媒から除去されるので、触媒の使用前の硫化度は、その使用中よりも高くあり得る。この場合、硫化度は、触媒の使用前ではなく、使用中に得られる値である。使用条件は、下記の「本発明に従う使用」の項で述べる。触媒が「使用条件下」にあるということは、触媒がその反応環境と平衡になるのに十分な時間これらの条件に付されていることを意味する。
【０１３９】本発明の触媒組成物は、VIII族非貴金属二硫化物を本質的に含まないことがさらに好ましい。特に、VIII族非貴金属は好ましくは、（VIII族非貴金属）ySx（ｘ／ｙは０．５〜１．５の範囲である）として存在する。
【０１４０】成形されかつ硫化された触媒粒子は、多くの異なる形状を有し得る。適する形状は、球状、円筒状、環状、および対称または非対称ポリローブ、例えばトリローブおよびクアドルローブを包含する。押出、ビース化またはピリングにより得られる粒子は通常、０．２〜１０ｍｍの範囲の直径を有し、長さは同様に０．５〜２０ｍｍの範囲である。スプレー乾燥により得られる粒子は一般に、粒子直径の中央値が１μｍ〜１００μｍの範囲である。
【０１４１】バインダー物質、クラッキング成分、慣用のハイドロプロセッシング触媒および任意の更なる物質に関する詳細は、それらの量とともに上記に示してある。さらに、硫化された触媒組成物に含まれるVIII族非貴金属およびVIB族金属およびそれらの量に関する詳細も上記に示してある。
【０１４２】なお、酸化物触媒組成物に関して上記したコア−シェル構造は、硫化によって破壊されない。すなわち、硫化された触媒組成物も、このコア−シェル構造を含み得る。
【０１４３】さらに、硫化された触媒は、少なくとも部分的に結晶性物質である。すなわち、硫化物バルク触媒粒子のＸ線回折パターンは一般に、VIII族非貴金属およびVIB族金属の硫化物に特徴的ないくつかの結晶性ピークを含む。
【０１４４】酸化物触媒組成物に関しては、好ましくは、硫化物触媒組成物の孔体積の３０％未満が、１００ｎｍより大きい直径を有する孔にあり（水銀圧入法により測定、接触角：１３０°）、より好ましくは２０％である。
【０１４５】一般に、硫化物バルク触媒売粒子の粒子直径の中央値は、酸化物バルク触媒粒子に関して上記したものと同じである。
【０１４６】本発明に従う使用
本発明に従う触媒組成物は、例えば２００°〜４５０℃の範囲の温度、５〜３００バールの範囲の水素圧および０．０５〜１０ｈ−１の範囲の空間速度（ＬＨＳＶ）の広範囲の反応条件で複数の原料を処理する事実上全てのハイドロプロセッシング法において使用することができる。この文脈において、「ハイドロプロセッシング」とは、炭化水素原料を高められた温度および高められた圧力で水素と反応させる全てのプロセスを包含し、例えば、水素化、水素脱硫、水素脱窒、水Ｓ脱金属、水素化芳香族低減、水素異性化、水素脱蝋、水素クラッキングおよび温和な圧力条件下での水素クラッキング（一般に、マイルド水素クラッキングと言う）を包含する。本発明の触媒組成物は、炭化水素原料のハイドロプロセッシングに特に適する。そのようなハイドロプロセッシング法は、例えば、水素脱硫、水素脱窒および水素化芳香族低減を含む。適する原料は、例えば中間留分、ケロシン、ナフサ、減圧軽油、重質軽油である。慣用のプロセス条件、例えば２５０°〜４５０℃の範囲の温度、５〜２５０バールの圧力、０．１〜１０ｈ−１の範囲の空間速度および５０〜２０００Ｎｌ／ｌのＨ2／オイル比が使用され得る。
【０１４７】
解析法
１．  横破壊強度の決定
最初に、例えば押出物粒子の長さを測定し、次いで、可動ピストンにより押出物粒子を圧縮荷重（２５ｌｂｓ／８．６秒（１１．３４ｋｇ／８．６秒））に付した。その粒子を破壊するのに要した力を測定した。その手順を少なくとも４０個の押出物粒子について繰り返し、平均を単位長さ（ｍｍ）あたりの力（ｌｂ）として計算した。その方法を好ましくは、７ｍｍを超えない長さを有する成形された粒子に適用した。
【０１４８】２．  Ｎ2吸着による孔体積
Ｎ2吸着測定は、J.C.P.  Broekhoff  の博士論文（Delft University of Technology 1969）の記載に従って行われた。
【０１４９】３．  添加された固体金属成分の量
定性的決定：本発明プロセスの間の固体金属成分の存在は、金属成分が可視光線の波長より長い直径を有する粒子の形状で存在するならば、目視検査により容易に検出することができる。もちろん、当業者に公知の擬弾性光散乱（quasi-elastic light scattering：ＱＥＬＳ）または近前方散乱（near-formard scattering）などの方法を使用して、本発明のプロセスの間のどの時点においても全ての金属が溶質状態にないことを確かめることもできる。
【０１５０】定量的決定：少なくとも部分的に固体状態で添加される金属成分が懸濁物として添加されるならば、本発明のプロセス中に添加される固体金属成分の量は、懸濁物に含まれる全ての固体物質が固体濾過ケーキとして集められるような方法で、添加中に適用される条件（温度、ｐＨ、圧力、液体の量）下で添加されるべき懸濁物を濾過することによって決定され得る。固体の乾燥された濾過ケーキの重量から、固体金属成分の重量を標準法によって決定することができる。もちろん、固体金属成分の他に、固体バインダーなどの更なる固体成分が濾過ケーキに存在するならば、この固体の乾燥したバインダーの重量は、固体の乾燥した濾過ケーキから差し引かなければならない。
【０１５１】濾過ケーキ中の固体金属成分の量は、原子吸収分光分析法（ＡＡＳ）、ＸＲＦ、湿式化学分析またはＩＣＰなどの標準法によって決定することもできる。
【０１５２】少なくとも部分的に固体状態で添加される金属成分が、湿ったまたは乾燥した状態で添加されるならば、濾過は一般に、使用できない。この場合、固体金属成分は、対応する最初に使用された金属成分の重量（乾燥基準）に等しいと考えられる。全金属成分の総重量は、金属酸化物として計算される、最初に使用される全金属成分の量（乾燥基準）である。
【０１５３】４．  最大値の半分における特徴的全幅
酸化物触媒の最大値の半分における特徴的全幅は、直線バックグラウンド（linear background）を使用して触媒のＸ線回折パターンに基づいて測定された。すなわち、
（ａ）VIB族金属がモリブデンおよびタングステンである場合、最大値の半分における特徴的全幅は、２θ＝５３．６°（±０．７°）でのピークの最大値の半分における特徴的全幅（２θに関して）である、
（ｂ）VIB族金属がモリブデンおよびクロムである場合、最大値の半分における特徴的全幅は、２θ＝６３．５°（±０．６°）でのピークの最大値の半分における特徴的全幅（２θに関して）である、
（ｃ）VIB族金属がタングステンおよびクロムである場合、最大値の半分における特徴的全幅は、２θ＝５３．６°（±０．７°）でのピークの最大値の半分における特徴的全幅（２θに関して）である、
（ｄ）VIB族金属がモリブデン、タングステンおよびクロムである場合、最大値の半分における特徴的全幅は、２θ＝５３．６°（±０．７°）でのピークの最大値の半分における特徴的全幅（２θに関して）である。
【０１５４】Ｘ線回折パターンの決定に関しては、グラファイトモノクロメーターを備えた標準的な粉末回折計（例えば、Philips Pw1050）を使用することができる。測定条件は、例えば以下のように選択することができる。
Ｘ線発生器の設定：４０ｋＶおよび４０ｍＡ
開度（divergence）および散乱防止スリット：１°
検出器スリット：０．２ｍｍ
ステップサイズ：０．０４（°２θ）
時間／ステップ：２０秒
【０１５５】５．  硫化度
硫化物バルク触媒組成物に含まれる硫黄は、誘導加熱炉内で加熱することにより酸素流中で酸化される。得られる二酸化硫黄は、赤外セルを用い、二酸化硫黄のＩＲ特性に基づく検出系により分析される。硫黄の量を得るために、二酸化硫黄に関するシグナルを、既知の標準物質を用いた較正により得られるシグナルと比較する。次いで、硫化度を、硫化物バルク触媒粒子に含まれる硫黄の量と、VIB族金属およびVIII族非貴金属がそれらの二硫化物の形状で存在するならばバルク触媒粒子に存在するであろう硫黄の量との比として計算する。その硫化度が測定されるべきであるところの触媒が、硫化度の決定の前に不活性雰囲気下で取り扱われるべきであることは、当業者には明らかである。
【実施例】
【０１５６】  本発明を、以下の実施例によってさらに説明する。【０１５７】実施例１
１７．６５ｇのヘプタモリブデン酸アンモニウム（ＮＨ4）6Ｍｏ7Ｏ24・４Ｈ2Ｏ（０．１モルＭｏ、Aldrich製）および２４．６０ｇのメタタングステン酸アンモニウム（ＮＨ4）6Ｈ2Ｗ12Ｏ40（０．１モルＷ、Strem Chemical製）を８００ｍｌの水に溶解して、室温で約５．２のｐＨを有する溶液を得た。その溶液を次いで９０℃に加熱した（溶液Ａ）。３５．３ｇのヒドロキシ炭酸ニッケル２ＮｉＣＯ3・３Ｎｉ（ＯＨ）2・４Ｈ2Ｏ（０．３モルＮｉ、Aldrich製）を２００ｍｌの水に懸濁し、この懸濁物を９０℃に加熱した（懸濁物Ｂ）。ヒドロキシ炭酸ニッケルは、Ｂ．Ｅ．Ｔ．表面積が２３９ｍ2／ｇ（＝３７６ｍ2／ｇ ＮｉＯ）であり、孔体積が０．３９ｃｍ3／ｇ（＝０．６２ｃｍ3／ｇＮｉＯ）であり（窒素吸着により測定）、孔直径の中央値が６．２ｎｍであり、粒子直径の中央値が１１．１μｍｎであった。【０１５８】  次いで、懸濁物Ｂを溶液Ａに１０分で添加し、得られた懸濁物を、連続的に攪拌しながら９０℃で１８〜２０時間保持した。この後、懸濁物を濾過した。得られた個体を１２０℃で４時間乾燥し、次いで４００℃で焼成した。収率は、酸化物に転化された全金属成分の計算された重量に基づいて、約９２％であった。
酸化物バルク触媒粒子は、Ｂ．Ｅ．Ｔ．表面積が１６７ｍ2／ｇ（＝４８６ｍ2／ｇ ＮｉＯ＝ヒドロキシ炭酸ニッケルの対応する表面積の１２８％）であり、孔体積が０．１３ｃｍ3／ｇ（＝０．３９ｃｍ3／ｇ ＮｉＯ＝ヒドロキシ炭酸ニッケルの孔体積の６３％）であり、孔直径の中央値が３．４ｎｍ（＝ヒドロキシ炭酸ニッケルの孔直径の中央値の５５％）であり、粒子直径の中央値が１０．６μｍ（＝ヒドロキシ炭酸ニッケルの粒子直径の中央値の９５％）であった。
焼成工程後に得られたＸ線回折パターンを図１に示す。最大値の半分における特徴的全幅は、１．３８°（２θ＝５３．８２°でのピークに基づく）であると決定された。【０１５９】  次いで、触媒を硫化した。１．５〜２ｇの触媒を石英ボートに入れ、それを水平石英管に挿入し、リンドバーグ炉に入れた。温度を、５０ｍｌ／分の窒素流を用いて約１時間で３７０℃に上げ、窒素流を３７０℃で１．５時間継続した。窒素を止め、次いで、１０％のＨ2Ｓ／Ｈ2を２０ｍｌ／分で反応器に添加した。温度を４００℃に上げ、この温度で２時間保持した。次いで加熱を止め、触媒をＨ2Ｓ／Ｈ2流中で７０℃に冷却し、この時点でこの気流を止め、窒素下で触媒を室温に冷却した。【０１６０】硫化した触媒を、定水素流量用に設計された３００ｍｌの変形Carberryバッチ反応器で評価した。触媒を２０／４０メッシュの大きさに錠剤化し、１ｇをステンレススチール製のバスケットに充填し、ムライトビーズの層の間に挟んだ。デカリン中に５重量％のジベンゾチオフェン（ＤＢＴ）を含む１００ｍｌの液体原料をオートクレーブに加えた。１００ｍｌ／分の水素流を反応器に通し、背圧調整器を用いで圧を３１５０ｋＰａで保持した。温度を５〜６℃／分で３５０℃に上げ、ＤＢＴの５０％が転化されるまで、または７時間が経過するまで試験を行った。３０分ごとに少量のサンプルを採取し、ガスクロマトグラフィー（ＧＣ）により分析した。総転化の速度定数を、M. Daage and R. R. Chianelli (J. Catal., 149, 414-427 (1994))の記載に従って計算した。
３５０℃での総ＤＢＴ転化（速度定数として表される）（χtotal）は、１３８×１０16分子／（ｇ・ｓ）であると決定された。【０１６１】比較例Ａ
VIB族金属成分を１つだけ使用した以外は実施例１に記載したように触媒を製造した。すなわち、３５．３ｇのヘプタモリブデン酸アンモニウム（ＮＨ4）6Ｍｏ7Ｏ24・４Ｈ2Ｏ（０．２モルＭｏ）および３５．３ｇのヒドロキシ炭酸ニッケル２ＮｉＣＯ3・３Ｎｉ（ＯＨ）2・４Ｈ2Ｏ（０．３モルＮｉ）を使用して実施例１に記載したように触媒を製造した。収率は、酸化物に転化された全金属成分の計算された重量に基づいて、約８５％であった。触媒を実施例１に記載したように硫化し、試験した。３５０℃での総ＤＢＴ転化（速度定数として表される）（χtotal）は、９５．２×１０16分子／（ｇ・ｓ）であると決定され、従って、実施例１の値より有意に下であった。【０１６２】比較例Ｂ
VIB族金属成分を１つだけ使用した以外は実施例１に記載したように触媒を製造した。すなわち、４９．２ｇのメタタングステン酸アンモニウム（ＮＨ4）6Ｈ2Ｗ12Ｏ40（０．２モルＷ）および３５．３ｇのヒドロキシ炭酸ニッケル２ＮｉＣＯ3・３Ｎｉ（ＯＨ）2・４Ｈ2Ｏ（０．３モルＮｉ）を使用して実施例１に記載したように触媒を製造した。収率は、酸化物に転化された全金属成分の計算さ れた重量に基づいて、約９０％であった。触媒を実施例１に記載したように硫化し、試験した。３５０℃での総ＤＢＴ転化（速度定数として表される）（χtotal）は、１０７×１０16分子／（ｇ・ｓ）であると決定され、従って、実施例１の値より有意に下であった。【０１６３】実施例２
２８．８ｇのＭｏＯ3（０．２モルＭｏ、Aldrich製）および５０．０ｇのタングステン酸Ｈ2ＷＯ4（０．２モルＷ、Aldrich）を８００ｍｌの水にスラリー化し（懸濁物Ａ）、９０℃に加熱した。７０．６ｇのヒドロキシ炭酸ニッケル２ＮｉＣＯ3・３Ｎｉ（ＯＨ）2・４Ｈ2Ｏ（０．３モルＮｉ、Aldrich製））を２００ｍｌの水に懸濁し、９０℃に加熱した（懸濁物Ｂ）。
懸濁物Ｂを６０分で懸濁物Ａに添加し、得られた混合物を、連続的に攪拌しながら、９０℃で１８時間保持した。この後、懸濁物をろ過し、得られた個体を１２０℃で４〜８時間乾燥し、４００℃で焼成した。収率は、酸化物に転化された全金属成分の計算された重量に基づいて、約９９％であった。【０１６４】酸化物バルク触媒粒子は、Ｂ．Ｅ．Ｔ．表面積が１３９ｍ2／ｇ（＝３７４ｍ2／ｇ ＮｉＯ＝ヒドロキシ炭酸ニッケルの対応する表面積の９９％）であり、孔体積が０．１３ｃｍ3／ｇ（＝０．３５ｃｍ3／ｇ ＮｉＯ＝ヒドロキシ炭酸ニッケルの孔体積の５６％）であり、孔直径の中央値が３．７ｎｍ（＝ヒドロキシ炭酸ニッケルの孔直径の中央値の６０％）であり、粒子直径の中央値が１４．５μｍ（＝ヒドロキシ炭酸ニッケルの粒子直径の中央値の１３１％）であった。【０１６５】酸化物バルク触媒粒子のＸ線回折パターンは、２θ＝２３．９５（非常に広い）、３０．７２（非常に広い）、３５．７２、３８．７６、４０．９３、５３．８０、６１．６７および６４．２３°でのピークを含んでいた。
最大値の半分における特徴的全幅は、焼成された触媒組成物に関して１．６０°（２θ＝５３．８０°でのピークに基づいて決定）であると決定された。
触媒を硫化し、触媒性能を、実施例１に記載したように試験した。３５０℃での総転化（χtotal）は、１４４×１０16分子／（ｇ・ｓ）であると測定された。【０１６６】使用条件下での硫化度は６２％であった。【０１６７】実施例３
実施例２の製造を繰り返したが、Ｈ2ＷＯ4の代わりに（ＮＨ4）6Ｈ2Ｗ12Ｏ40を使用した。収率は、酸化物に転化された全金属成分の計算された重量に基づいて、約９６％であった。【０１６８】実施例４
種々の量のニッケルを使用して実施例２を繰り返した。収率および最大値の半分における特徴的全幅（２θ＝５３．６６〜５３．９２°の範囲でのピークに基づいて決定）を下記表に示す。【０１６９】
【表１】
0005246980.tif 000002
【０１７０】実施例５
種々のモリブデン：タングステン比を用いて実施例４を繰り返した。
収率および最大値の半分における特徴的全幅（２θ＝５３．８０〜５３．９２４の範囲でのピークに基づいて決定）を下記表に示す。【０１７１】
【表２】
0005246980.tif 000003
【０１７２】実施例６
実施例１に記載した手順と同様の方法で触媒組成物を製造した。得られた混合物をスプレー乾燥した。スプレー乾燥した粉末は、４３．５重量％のＮｉＯ、２０．１重量％のＭｏＯ3、および３４．７重量％のＷＯ3を含んでいた。スプレー乾燥したバルク触媒粒子の孔体積は、０．１４ｍｌ／ｇであり（窒素吸着により測定）、Ｂ．Ｅ．Ｔ．表面積は１７１ｍ2／ｇであった。【０１７３】
バルク触媒粒子は、触媒組成物の総重量に基づいて２０重量％のアルミナバインダーと湿式混合した。押出可能な混合物を得るために混合物の水含量を調整し、次いでその混合物を押出した。押出後、押出物を１２０℃で乾燥し、３８５度で焼成した。得られた触媒組成物は、Ｂ．Ｅ．Ｔ．表面積が２０２ｍ2／ｇであり、水銀ポロシメトリーにより測定した孔体積が０．２５ｍｌ／ｇであり、横破壊強度が５．４ｌｂｓ／ｍｍ（２．４４９４ｋｇ／ｍｍ）であった。
【０１７４】  得られた触媒の一部を、ＤＭＤＳ（二硫化ジメチル）を加えたＳＲＧＯ（直留軽油）を使用して硫化して、３０バールで２．５重量％の総Ｓ含量を得た（ＬＨＳＶ＝４ｈｒ-1、Ｈ：オイル＝２００）。０．５℃／分のランプを使用して触媒温度を室温から３２０℃に上げ、３２０℃で１０時間保持した。次いで、サンプルを室温に冷却した。
硫化された触媒組成物の使用条件下での硫化度は、５２％であると決定された。【０１７５】触媒の別の一部を、ＤＭＤＳを加えた供給物で硫化した。こうして硫化された触媒を次いで、ＬＣＣＯ（軽質分解サイクル油）を用いて試験した。市販のアルミナ担持ニッケルおよびモリブデン含有触媒と比較して、水素脱窒における相対体積活性は２８１であると測定された。【０１７６】
実施例７
実施例１に記載の手順と同様の方法で触媒組成物を製造した。反応が完了した後、解膠されたアルミナ（触媒組成物の総重量に基づき１５重量％）をバルク触媒粒子とともに共スラリー化し、スラリーをスプレー乾燥した。得られた触媒は、１３．２重量％のＡｌ2Ｏ3、３３．９重量％のＮｉＯ、２０．５重量％のＭｏＯ3、および３０．２重量％のＷＯ3を含んでいた。酸化物触媒組成物の孔体積は０．１７ｍｌ／ｇであり（窒素吸着により測定）、Ｂ．Ｅ．Ｔ．表面積は１１４ｍ2／ｇであった。スプレー乾燥した粒子を、押出可能な混合物を形成するのに必要な量の水と混合した。得られた混合物を押出し、得られた押出物を１２０℃で乾燥し、３８５℃で焼成した。得られた触媒組成物は、Ｂ．Ｅ．Ｔ．表面積が１３３ｍ2／ｇであり、水銀ポロシメトリーにより測定した孔体積が０．２４ｍｌ／ｇであり、横破壊強度が５．３ｌｂｓ／ｍｍ（２．４０４１ｋｇ／ｍｍ）であった。
【０１７７】  得られた触媒の一部を、大気圧でＨ2中の１０体積％のＨ2Ｓの混合物を使用して硫化した（ＧＨＳＶ（ガス時間当たり空間速度）＝約８７００Ｎｍ3・ｍ-3．ｈｒ-1）。６℃／分のランプを使用して触媒温度を室温から４００℃に上げ、４００℃で２時間保持した。次いで、サンプルを、Ｈ2Ｓ／Ｈ2混合物中で室温に冷却した。
硫化された触媒組成物の使用条件下での硫化度は、６４％であると決定された。【０１７８】触媒の別の一部を、ＤＭＤＳを加えた供給物で硫化した。こうして硫化された触媒を次いで、ＬＣＣＯ（軽質分解サイクル油）を用いて試験した。市販のアルミナ担持ニッケルおよびモリブデン含有触媒と比較して、水素脱窒における相対体積活性は２３５であると測定された。
【図面の簡単な説明】
【０１７９】
【図１】  実施例１における焼成工程後に得られた本発明の触媒組成物のＸ線回折パターンを示す。
【図１】
0005246980.tif 000004